СТЕНОВАЯ ПАНЕЛЬ

Полезная модель относится к строительству, а именно к трехслойным панелям, используемым в качестве межквартирных и межкомнатных перегородок жилых и гражданских зданий, а также зданий для комплектной поставки.
Известен патент на полезную модель России №8013, опубликованный 16.10.1998 г., в котором описан строительный блок, содержащий каркас в виде замкнутой оболочки с наружным и внутренним конструктивными слоями и слой утеплителя из композиционного материала, отличающийся тем, что конструктивные слои каркаса выполнены из древесноцементной плиты толщиной δ=35 мм, а в качестве утеплителя используют заливочную композицию на основе смеси вспученного полистирола и цемента при следующем соотношении геометрических параметров: l:h:b=1:0,25:0,11, где l - длина наружного слоя, равная 2000 мм; h - высота наружного слоя; b - толщина блока, при этом длина внутреннего слоя может составлять 0,90-0,95 от длины наружного слоя.
Недостатком данного строительного блока является необходимость выдерживания строгих геометрических параметров слоев.
Известен патент России №2204666, опубликованный 20.05.2003 г., в котором описана трехслойная панель, включающая верхнюю и нижнюю обшивки, соединенные между собой на клею слоем из пенополистирола, состоящего из отдельных по длине листов, которые соединены между собой при помощи отрезка профилированного листа, вдавленного в торцы стыкуемых листов пенополистирола.
Недостатком известной трехслойной панели является сложность технологии ее изготовления, обусловленная необходимостью стыковки по длине отдельных листов пенополистирола, что сказывается на качестве и себестоимости панели.
Известен патент России №2114959, опубликованный 10.07.1998 г.., в котором описан строительный блок, выбранный в качестве прототипа, содержащий каркас в виде замкнутой оболочки с наружным и внутренним конструктивными слоями и слой утеплителя из композиционного материала, при этом конструктивные слои выполнены из древесно-цементной плиты, толщиной 30-40 мм, а в качестве утеплителя используют заливочную композицию на основе смеси вспученного полистирола и цемента при следующем соотношении геометрических параметров l:h=1:0,25, где l - длина наружного слоя, h - высота наружного слоя, а b=(0,10-0,12)l, где b - толщина блока.
Недостатком строительного блока является необходимость выдерживания строгих геометрических параметров конструктивных слоев, что при поточном производстве не позволяет изготавливать строительный блок с требуемым качеством и необходимыми тепло- и звукоизолирующими характеристиками. Кроме того, данная конструкция характеризуется повышенной массой изделия и требует специальных герметизирующих работ в местах стыка, что ведет к дополнительным затратам при монтаже.
Наиболее близким аналогом, выбранным в качестве прототипа, является патент России на полезную модель №45749, опубликованный 10.07.1998 г., в котором описана стеновая панель, содержащая наружный и внутренний конструктивные слои и слой утеплителя из композиционного материала, конструктивные слои выполнены из декоративно-облицовочных плит - гипсоволокнистого или гипсокартонного листа, а в качестве композиционного материала использован пеногипсополистирол, при этом продольные грани панели с одной стороны снабжены выступом, а с другой - пазом.
Недостатком стеновой панели является неоднородность массы слоя утеплителя из композиционного материала, наличие пустот в слое.
Задачей заявляемой полезной модели является создание простой в изготовлении стеновой панели, характеризующейся высокой однородностью массы слоя утеплителя из композиционного материала, отсутствием пустот в слое.
Технический результат в заявляемой стеновой панели достигается тем, что стеновая панель, содержащая наружный и внутренний конструктивные слои, выполненные из декоративно-облицовочной плиты, и слой утеплителя из композиционного материала, при этом продольные грани панели с одной стороны снабжены выступом, а с другой - пазом, согласно полезной модели в качестве композиционного материала используют пеногипсоцементополистирол.
За счет того, что в предлагаемой стеновой панели в качестве композиционного материала используют пеногипсоцементополистирол улучшается размешивание массы композиционного материала, улучшается однородность массы композиционного материала и беспустотность заполнения панели.
При проведении поиска по источникам патентной и научно-технической информации не было обнаружено решений, содержащих совокупность предлагаемых признаков полезной модели, что позволяет сделать вывод о новизне и патентоспособности предлагаемого технического решения.
Полезная модель найдет широкое применение в области строительства, а именно в производстве трехслойных панелей, используемых в качестве межквартирных и межкомнатных перегородок жилых и гражданских зданий, а также зданий для комплектной поставки.
Сущность заявляемой полезной модели поясняется ниже.
Предлагаемая стеновая панель содержит наружный и внутренний конструктивные слои из декоративно-облицовочной плиты, например гипсоволокнистого или гипсокартонного листа толщиной от 7 до 12 мм, слой утеплителя представляет собой затвердевшую заливочную композицию из пеногипсоцементополистирола, отвечающую требованиям, при этом продольные грани панели с одной стороны снабжены выступом, а с другой - пазом.
3
3
3
Стеновую панель изготавливают на любом известном из уровня техники оборудовании, пригодном для этой цели. Изготавливают панель размером высота 2500 мм, ширина 600 мм, толщина от 60 мм до 100 мм, в зависимости от заказа. В форму для изготовления панелей устанавливают два листа из гипсоволокнистого материала толщиной, например, 10 мм лицевой стороной наружу, после чего между листами устанавливают помещенное в кожух цилиндрическое тело с отверстиями для воздуха, подсоединенное с помощью штуцера к источнику нагнетаемого воздуха - компрессору. Кожух цилиндрического тела выполнен из резины или из поливинилхлорида. После того как форму закрыли, начинают подачу воздуха, который через отверстия в цилиндрическом теле раздувает кожух, обеспечивая расхождение листов на нужное расстояние, соответствующее толщине слоя утеплителя. Пеногипсоцементополистирол объемной массой 150 кг/м для заполнения сердцевины панели готовят в смесителях принудительного действия с горизонтальным валом по следующему составу (на 1 м готовой массы): гипс марки Г-4Б П в количестве 92 кг, цемент марки М-400 в количестве 23 кг, полистирол ПСВ марки 3-0,9 м, водный 5-% раствор клея ПВА - 2,5 л, вода - 160 л и пенообразователь - моющее жидкое средства - 0,3 кг. Готовую композицию заливают в форму между гипсоволокнистыми листами. Форма изготовлена таким образом, что с одной ее продольной стороны выполнен выступ, а с противоположной - паз, совпадающие по форме и размерам. Панель выдерживают в форме до состояния схватывания заливочной композиции, после чего открывают штуцер, удаляют из кожуха воздух, вынимают помещенное в кожух цилиндрическое тело, раскрывают форму, вынимают панель. После этого панель отправляют в сушилку, где происходит окончательное затвердевание композиционного материала при комнатной температуре в течение суток.
В предлагаемой стеновой панели улучшается размешивание массы композиционного материала, улучшается однородность массы композиционного материала и беспустотность заполнения панели за счет того, что в качестве композиционного материала используют пеногипсоцементополистирол.